【手続補正書】
【提出日】平成18年12月27日(2006.12.27)
【手続補正１】
【補正対象書類名】明細書
【補正対象項目名】特許請求の範囲
【補正方法】変更
【補正の内容】
【特許請求の範囲】
【請求項１】
ミキサー、ポンプ、ホースおよびスプレーノズルを用いるスプレー塗工可能な耐火性スラリー用の耐火材組成物であって、この耐火材組成物中の全乾燥固体基準で２５−９５％の量の石膏バインダー；発泡バーミキュライト、発泡パーライト、発泡粘土小球、ガラスビーズ、鉱滓綿、細断した紙、細断した発泡ポリスチレンまたはこれらの混合物を含んでなり、この耐火材組成物中の固体の乾燥重量基準で１−８０％の量で存在し、１立方フィート当たり０．４−１０ポンドの嵩密度を有する少なくとも１つの軽量骨材；水を添加して、組成物がホース中でポンプ移送可能となされたスラリーを形成する場合、この組成物中で安定な性状の空気を同伴するように動作する空気同伴剤；この耐火材組成物をスプレー塗工可能なスラリーとし、そして３５゜−１５０゜Ｆのスプレー塗工温度でホースおよびスプレーノズルにポンプ移送した場合、この耐火材組成物の固化を少なくとも２４時間遅延するように動作する量でこの耐火材組成物中に存在する合成固化遅延剤であって、ポリアクリル酸または塩またはこれらの誘導体を０．１−４．５％の量で、あるいはリン酸または塩またはこれらの誘導体を０．２−９．０％の量（ここで、すべてのパーセントはこの耐火材組成物中の上記バインダーの乾燥重量を基準とする）で含んでなり、そして１０００−１５，０００の間の分子量を有する上記合成固化遅延剤を含んでなる耐火材組成物。
【請求項２】
上記組成物が水と混合され、水と混合後少なくとも７２時間ＡＳＴＭ４７２−９３により少なくともビカー１２のスラリー流動性を得、それによって上記耐火材組成物がこのホースおよびノズル内で少なくとも７２−９６時間休止状態を保つように動作し、その期間の後ホースまたはノズルの中に注入される固化促進剤流体を用いて、上記組成物が金属構造部材および基材上にスプレー塗工可能である請求項１に記載の耐火材組成物。
【請求項３】
上記合成固化遅延剤がポリアクリル酸ナトリウム、ポリアクリル酸カリウム、ポリアクリル酸ナトリウムから形成されるポリアクリル酸、ポリアクリル酸カリウムから形成されるポリアクリル酸またはこれらの混合物である請求項１に記載の耐火材組成物。
【請求項４】
上記合成固化遅延剤がポリアクリル酸ナトリウムである請求項３に記載の耐火材組成物。
【請求項５】
上記ポリアクリル酸ナトリウムが上記バインダーの乾燥重量で０．１−２．０％の量で存在する請求項４に記載の耐火材組成物。
【請求項６】
上記合成固化遅延剤がリン酸または塩を含んでなる請求項１に記載の耐火材組成物。
【請求項７】
上記合成固化遅延剤がリン酸ナトリウムまたは（ポリ）リン酸ナトリウムを含んでなる請求項６に記載の耐火材組成物。
【請求項８】
上記軽量骨材が細断した発泡ポリスチレンを含んでなる請求項１に記載の耐火材組成物。
【請求項９】
上記軽量骨材が細断した紙を更に含んでなる請求項１に記載の耐火材組成物。
【請求項１０】
上記軽量骨材が発泡バーミキュライトを含んでなる請求項１に記載の耐火材組成物。
【請求項１１】
上記バインダーがポルトランドセメントを更に含んでなる請求項１に記載の耐火材組成物。
【請求項１２】
上記耐火材組成物を着色するように動作する着色剤、染料または顔料を更に含んでなり、それによってこの着色された耐火材組成物がミキサー、ホースおよびスプレーノズル中で異なる色を有する別な耐火材組成物を置き換えた時点をミキサー、ホースおよびスプレーノズルの操作者が肉眼的に知覚する請求項１に記載の耐火材組成物。
【請求項１３】
上記空気同伴剤がこの組成物中の全固体基準で乾燥重量で０．１−０．４％の量で存在する請求項１に記載の耐火材組成物。
【請求項１４】
上記空気同伴剤がアルファオレフィンスルホン酸塩である請求項１３に記載の耐火材組成物。
【請求項１５】
上記空気同伴剤がラウリルスルホン酸ナトリウムである請求項１３に記載の耐火材組成物。
【請求項１６】
スプレー塗工される場合この組成物が膨潤あるいは収縮あるいはこの組成物上で塩層の形成を起こさずに上記固化遅延剤が上記組成物の固化を少なくとも７２−９６時間遅延させるのに有効な量で存在する請求項１に記載の耐火材組成物。
【請求項１７】
上記組成物のスプレー塗工時に上記組成物の中に注入される硫酸アルミニウムを更に含有する請求項２に記載の耐火材組成物。
【請求項１８】
第１のパッケージ中に含まれる第１の耐火材組成物を含んでなり、上記第１の耐火材組成物が石膏バインダーと動物副生物に由来するタンパク質性固化遅延剤を含んでなり、上記タンパク質性固化遅延剤が上記バインダーの重量基準で０．４％未満の量で存在し；そして第２の耐火材組成物が請求項１で述べた通りのものであり、上記第２の耐火材組成物が第２のパッケージ中に含まれている耐火材組成物システム。
【請求項１９】
上記第２の耐火材組成物が上記第１の耐火材組成物と異なる色を有し、スプレー塗工時に塗工者が上記第１および第２の耐火材組成物の間を肉眼的に区別できるようにする請求項１８に記載の耐火材組成物システム。
【請求項２０】
上記第２の耐火材組成物が耐火性スラリーを含有する石膏中で分散、開口するように動作するパッケージに包装され、それによりこの内容物がこのパッケージから放出され、そしてこのスラリー内に分散され得る請求項１９に記載の耐火材組成物システム。
【請求項２１】
パッケージされた固化促進剤を更に含んでなる請求項２０に記載の耐火材組成物システム。
【請求項２２】
ミキサー、ポンプ、ホースおよびスプレーノズルを用いてスプレー塗工可能な、石膏をベースとする耐火性スラリーを得るための耐火材組成物であって、この耐火材組成物中の全乾燥固体基準で２５−９５％の量の石膏バインダー；発泡バーミキュライト、発泡パーライト、発泡粘土小球、ガラスビーズ、鉱さい綿、細断した紙、細断した発泡ポリスチレンまたはこれらの混合物を含んでなり、この耐火材組成物中の固体の乾燥重量基準で１−８０％の量で存在し、１立方フィート当たり０．４−１０ポンドの嵩密度を有する少なくとも１つの軽量骨材；水を添加して、この組成物が耐火材スプレー装置中でポンプ移送可能となされたスラリーを形成する場合、この組成物中で安定な性状の空気を同伴するように動作する空気同伴剤；およびこの耐火材組成物をスプレー塗工可能なスラリーとし、そして３５゜−１５０゜Ｆのスプレー塗工温度でホースおよびスプレーノズルにポンプ移送した場合、この耐火材組成物の固化を少なくとも２４時間遅延するように動作する量でこの耐火材組成物中に存在するタンパク質性固化遅延剤であって、上記バインダーの乾燥重量基準で０．４−７．５％の量で存在する上記固化遅延剤を含んでなる耐火材組成物。
【請求項２３】
上記組成物が水と混合され、水と混合した後少なくとも７２時間ＡＳＴＭ４７２−９３により少なくともビカー１２のスラリー流動性を得、上記耐火材組成物はこのホースおよびノズル内で少なくとも７２−９６時間休止状態を保つように動作し、その期間の後上記組成物はホースまたはノズルの中に注入される固化促進剤流体を用いて、金属構造部材および基材上にスプレー塗工可能である請求項２２に記載の耐火材組成物。
【請求項２４】
上記軽量骨材が細断した発泡ポリスチレンを含んでなる請求項２２に記載の耐火材組成物。
【請求項２５】
上記軽量骨材が細断した紙を更に含んでなる請求項２２に記載の耐火材組成物。
【請求項２６】
上記軽量骨材が発泡バーミキュライトを含んでなる請求項２２に記載の耐火材組成物。
【請求項２７】
上記バインダーがポルトランドセメントを更に含んでなる請求項２２に記載の耐火材組成物。
【請求項２８】
上記耐火材組成物を着色するように動作する着色剤、染料または顔料を更に含んでなり、それによってミキサー、ホースおよびスプレーノズルの操作者がこの着色された耐火材組成物がミキサー、ホースおよびスプレーノズル中で異なる色を有する別な耐火材組成物を置き換えたときを肉眼的に知覚する請求項２２に記載の耐火材組成物。
【請求項２９】
上記空気同伴剤がこの組成物中の全固体基準で乾燥重量で０．１−０．４％の量で存在する請求項２２に記載の耐火材組成物。
【請求項３０】
上記空気同伴剤がアルファオレフィンスルホン酸塩である請求項２２に記載の耐火材組成物。
【請求項３１】
上記空気同伴剤がラウリルスルホン酸ナトリウムである請求項２２に記載の耐火材組成物。
【請求項３２】
スプレー塗工された場合この組成物が膨潤あるいは収縮あるいはこの組成物上での塩層の形成を起こさずに、上記固化遅延剤が上記組成物の固化を少なくとも７２−９６時間遅延させるのに有効な量で存在する請求項２２に記載の耐火材組成物。
【請求項３３】
上記組成物のスプレー塗工時に上記組成物の中に注入される硫酸アルミニウムを更に含有する請求項２２に記載の耐火材組成物。
【請求項３４】
第１のパッケージ中に含まれる第１の耐火材組成物を含んでなり、上記第１の耐火材組成物が石膏バインダーと動物副生物に由来するタンパク質性固化遅延剤を含んでなり、上記タンパク質性固化遅延剤が上記バインダーの重量基準で０．４％未満の量で存在し；そして第２の耐火材組成物が請求項２２で述べた通りのものであり、上記第２の耐火材組成物が第２のパッケージ中に含まれている耐火材組成物システム。
【請求項３５】
上記第２の耐火材組成物が上記第１の耐火材組成物と異なる色を有し、塗工者がスプレー塗工時に上記第１および第２の耐火材組成物の間を肉眼的に区別できるようにする請求項３４に記載の耐火材組成物システム。
【請求項３６】
上記第２の耐火材組成物が耐火性スラリーを含有する石膏中で分散、開口するように動作するパッケージに包装され、この内容物がこのパッケージから放出され、そしてこのスラリー内に分散され得る請求項３５に記載の耐火材組成物システム。
【請求項３７】
固化促進剤を更に含んでなる請求項３２に記載の耐火材組成物システム。
【請求項３８】
上記固化遅延剤から臭いを吸収するように動作する吸収剤を更に含んでなる請求項２２に記載の耐火材組成物。